(57)【要約】【課題】制振性に優れ、かつ通気性と伸縮性に優れたメッシュ状シートを提供する。【解決手段】  少なくとも、以下（ａ）および（ｃ）、または（ａ）、（ｂ）および（ｃ）からなる樹脂組成物を含み、開口率が５〜５０％、０℃、３０Ｈｚにおける損失係数ｔａｎδが０．３以上であるメッシュ状シート。（ａ）少なくとも２個のビニル芳香族化合物を主体とする重合体ブロック（Ａ）と少なくとも１個の共役ジエン化合物を主体とする重合体ブロック（Ｂ）とからなるブロック共重合体であって、イソプレン及び/またはブタジエンに由来する構造単位の３，４−結合単位および１，２−結合単位の含有量が４５％以上であるブロック共重合体（ａ１）及び／または該ブロック共重合体の水素添加物（ａ２）、（ｂ）少なくとも２個のビニル芳香族化合物を主体とする重合体ブロック（Ａ）と少なくとも１個の共役ジエン化合物を主体とする重合体ブロック（Ｂ）とからなるブロック共重合体であって、イソプレン及び/またはブタジエンに由来する構造単位の３，４−結合単位および１，２−結合単位の含有量が４５％未満であるブロック共重合体（ｂ１）及び/または該ブロック共重合体の水素添加物（ｂ２）、（ｃ）炭化水素系ゴム用軟化剤、【選択図】なし【特許請求の範囲】
【請求項１】
少なくとも、以下（ａ）および（ｃ）、または（ａ）、（ｂ）および（ｃ）からなる樹脂組成物を含み、開口率が５〜５０％、０℃、３０Ｈｚにおける損失係数ｔａｎδが０．３以上であるメッシュ状シート。
（ａ）少なくとも２個のビニル芳香族化合物を主体とする重合体ブロック（Ａ）と少なくとも１個の共役ジエン化合物を主体とする重合体ブロック（Ｂ）とからなるブロック共重合体であって、イソプレン及び/またはブタジエンに由来する構造単位の３，４−結合単
位および１，２−結合単位の含有量が４５％以上であるブロック共重合体（ａ１）及び／または該ブロック共重合体の水素添加物（ａ２）、
（ｂ）少なくとも２個のビニル芳香族化合物を主体とする重合体ブロック（Ａ）と少なくとも１個の共役ジエン化合物を主体とする重合体ブロック（Ｂ）とからなるブロック共重合体であって、イソプレン及び/またはブタジエンに由来する構造単位の３，４−結合単
位および１，２−結合単位の含有量が４５％未満であるブロック共重合体（ｂ１）及び/
または該ブロック共重合体の水素添加物（ｂ２）、
（ｃ）炭化水素系ゴム用軟化剤、
【請求項２】
上記樹脂組成物が、（ａ）１００質量部、または（ａ）＋（ｂ）１００質量部に対し、（ｃ）５〜１５０質量部を含有することを特徴とする、請求項１記載のメッシュ状シート。
【請求項３】
（ａ）と（ｂ）の質量比が（ａ）：（ｂ）＝１００：０〜３０：７０である請求項１または２記載のメッシュ状シート。
【請求項４】
シートの形態が不織布である請求項１〜３のいずれかに記載のメッシュ状シート
【発明の詳細な説明】
【技術分野】
【０００１】
本発明は、制振性を有し、かつ通気性と伸縮性に優れたメッシュ状シートに関する。
【背景技術】
【０００２】
従来、制振性材料としては、熱可塑性エラストマーのスチレン−イソプレン−スチレンブロック共重合体（ＳＩＳ）やスチレン−イソプレン−ブタジエン−スチレン−ブロック共重合体（ＳＩＢＳ）が使用されている。しかし、熱可塑性エラストマーにおいては、高い制振性をもつ材料は圧縮永久歪が大きく、制振性と圧縮永久歪を高いレベルでバランスをとることが困難である。近年、この制振性材料の圧縮永久歪を改善する方法が提案されている。
【０００３】
例えば、ＳＩＳの水素添加物及び／またはＳＩＳに、制振性に優れるスチレン−ブタジエン−スチレンブロック共重合体及び／又はスチレン−ブタジエン−スチレンブロック共重合体の水素添加物を添加する方法が開示されている（例えば、特許文献１参照。）。
【０００４】
更には、高温時の機械的強度や圧縮永久歪を改善する目的で、ＳＩＳの水素添加物及び/またはＳＩＳにポリフェニレンエーテル樹脂を添加する方法が開示されている（例えば、特許文献２、３参照。）。
【０００５】
一方、上記制振性材料の用途としては、家電製品、産業機器、自動車等が広く知られている。更に、スポーツ用品の靴のインナーソールや、バット・ラケットのグリップ、医療用品のコルセットや、サポーターへの展開が考えられる。
【０００６】
しかしながら、上記制振性材料をスポーツシューズやコルセットなど人が着用する用途に使用する場合、通気性の悪さによって蒸れが発生する。また、インナー類では着用時に軽い力で伸長し、装着後は適度に締め付ける性能、すなわち伸縮性が必要である。
【先行技術文献】
【特許文献】
【０００７】
【特許文献１】特開平１１−０１２４３０号公報
【特許文献２】特開２０１１−１１１４９９号公報
【特許文献３】特開２０１０−０２４２７５号公報
【発明の概要】
【発明が解決しようとする課題】
【０００８】
従って、本発明の目的は、制振性を有し、かつ通気性と伸縮性に優れた構造を有する、蒸れの発生しないメッシュ状シートを提供することにある。
【課題を解決するための手段】
【０００９】
本発明者等は、上記目的を達成すべく鋭意検討した結果、特定の分子構造を有する熱可塑性エラストマーに対し、軟化剤を配合した樹脂組成物を含む、特定の構造を有するメッシュ状シートは、制振性を有し、かつ通気性と伸縮性に優れることを見出し、本発明を完成した。
【００１０】
すなわち本発明は、少なくとも、以下（ａ）および（ｃ）、または（ａ）、（ｂ）および（ｃ）からなる樹脂組成物を含み、開口率が５〜５０％、０℃、３０Ｈｚにおける損失係数ｔａｎδが０．３以上であるメッシュ状シートである。
（ａ）少なくとも２個のビニル芳香族化合物を主体とする重合体ブロック（Ａ）と少なくとも１個の共役ジエン化合物を主体とする重合体ブロック（Ｂ）とからなるブロック共重合体であって、イソプレン及び/またはブタジエンに由来する構造単位の３，４−結合単位および１，２−結合単位の含有量が４５％以上であるブロック共重合体（ａ１）及び／または該ブロック共重合体の水素添加物（ａ２）、
（ｂ）少なくとも２個のビニル芳香族化合物を主体とする重合体ブロック（Ａ）と少なくとも１個の共役ジエン化合物を主体とする重合体ブロック（Ｂ）とからなるブロック共重合体であって、イソプレン及び/またはブタジエンに由来する構造単位の３，４−結合単位および１，２−結合単位の含有量が４５％未満であるブロック共重合体（ｂ１）及び/または該ブロック共重合体の水素添加物（ｂ２）、
（ｃ）炭化水素系ゴム用軟化剤。
【００１１】
また本発明は、好ましくは、（ａ）１００質量部または（ａ）＋（ｂ）１００質量部に対し、（ｃ）５〜１５０質量部、さらに好ましくは、（ａ）と（ｂ）の質量比が（ａ）：（ｂ）＝１００：０〜３０：７０であることを特徴とする樹脂組成物を含むメッシュ状シートであり、より好ましくはシートの形態が不織布である上記のメッシュ状シートである。
【発明の効果】
【００１２】
本発明によれば、制振性を有し、かつ通気性と伸縮性に優れた構造を有し、さらに蒸れの発生しないメッシュ状シートを提供することができる。
【発明を実施するための形態】
【００１３】
本発明のメッシュ状シートは、（ａ）少なくとも２個のビニル芳香族化合物を主体とする重合体ブロック（Ａ）と少なくとも１個の共役ジエン化合物を主体とする重合体ブロック（Ｂ）とからなるブロック共重合体であって、イソプレン及び/またはブタジエンに由来する構造単位の３，４−結合単位および１，２−結合単位の含有量が４５％以上であるブロック共重合体（ａ１）及び／または該ブロック共重合体の水素添加物（ａ２）、または前記（ａ）と（ｂ）少なくとも２個のビニル芳香族化合物を主体とする重合体ブロック（Ａ）と少なくとも１個の共役ジエン化合物を主体とする重合体ブロック（Ｂ）とからなるブロック共重合体であって、イソプレン及び／またはブタジエンに由来する構造単位の３，４−結合単位および１，２−結合単位の含有量が４５％未満であるブロック共重合体（ｂ１）及び/または該ブロック共重合体の水素添加物（ｂ２）、との混合物、（ｃ）炭化水素系ゴム用軟化剤を含有した樹脂組成物を含み、さらに開口率が５〜５０％の構造を有する。
【００１４】
＜ブロック共重合体（ａ１）＞
本発明に使用する（ａ）において、ブロック共重合体（ａ１）は、少なくとも２個のビニル芳香族化合物を主体とする重合体ブロック（Ａ）と、少なくとも１種の共役ジエン化合物からなる重合体ブロック（Ｂ）とからなるブロック共重合体である。
前記ビニル芳香族化合物としては、例えばスチレン、α−メチルスチレン、ｏ−メチルスチレン、ｍ−メチルスチレン、ｐ−メチルスチレン、１，３−ジメチルスチレン、ビニルナフタレン、ビニルアントラセン等が挙げられる。これらの中でも、スチレンおよびα−メチルスチレンが好ましい。芳香族ビニル化合物は１種を単独で用いてもよく、２種類以上を併用してもよい。
【００１５】
前記ブロック共重合体（ａ１）におけるビニル芳香族化合物の含有量は５〜７５質量％が好ましく、５〜５０質量％がより好ましい。ビニル芳香族化合物の含有量がこの範囲内であると、本発明の樹脂組成物を成形して得られるメッシュ状シートの制振性がより向上する。
【００１６】
前記共役ジエン化合物としては、例えばブタジエン、イソプレン、２，３−ジメチル−１，３−ブタジエン、１，３−ペンタジエン、１，３−ヘキサジエン等が挙げられる。共役ジエン化合物は１種を単独で用いてもよく、２種類以上を併用してもよい。
【００１７】
前記ブロック共重合体（ａ１）における重合体ブロック（Ｂ）は、制振性の観点からイソプレン単独、またはイソプレンとブタジエンの混合物に由来する構造単位からなることが適している。なお、本明細書では、イソプレンに由来する構造単位における３，４−結合単位および１，２−結合単位、ブタジエンに由来する構造単位における１，２−結合単位をビニル結合単位と称し、その合計量をビニル結合含有量と称する。前記ブロック共重合体における重合体ブロック（Ｂ）のビニル結合含有量は４５％以上、更に好ましくは５０〜８０％の範囲のものが使用される。
【００１８】
このようなブロック共重合体（ａ１）は、共役ジエン化合物からなる重合体ブロックに枝分かれが多く、嵩高い構造を有している。このため、本発明の組成物に振動エネルギーが及ぼされた際、分子同士が衝突する確率が高くなり、振動エネルギーが熱エネルギーに効率良く変換され、０℃、３０Ｈｚにおける損失係数ｔａｎδが０．３以上となり、得られるメッシュ状シートに良好な制振性を与える。
【００１９】
＜ブロック共重合体（ａ１）の水素添加物（ａ２）＞
また（ａ）は、耐熱性や耐光性の観点から、前記ブロック共重合体（ａ１）と該ブロック共重合体の水素添加物（ａ２）との混合物かあるいは該ブロック共重合体（ａ１）の水素添加物（ａ２）単独の場合も含まれる。この場合、重合体ブロック（Ｂ）の共役ジエン化合物に由来する炭素−炭素二重結合の５０％以上が水素添加されていることが好ましく、７５％以上が水素添加されていることがより好ましく、９５％以上が水素添加されていることが特に好ましい。
【００２０】
＜（ａ）＞
（ａ）は、重合体ブロック（Ａ）と重合体ブロック（Ｂ）とをそれぞれ少なくとも１個含有していればよいが、耐熱性、力学物性等の観点から、重合体ブロック（Ａ）を２個以上、重合体ブロック（Ｂ）を１個以上含有していることが好ましい。重合体ブロック（Ａ）と重合体ブロック（Ｂ）の結合様式は、線状、分岐状あるいはこれらの任意の組み合わせであってもよいが、重合体ブロック（Ａ）をＡで、重合体ブロック（Ｂ）をＢで表したとき、Ａ−Ｂ−Ａで示されるトリブロック構造や、（Ａ−Ｂ）n、（Ａ−Ｂ）n−Ａ、（ここでｎは２以上の整数を表す）で示されるマルチブロック共重合体などを挙げることができ、これらの中でも、Ａ−Ｂ−Ａで示されるトリブロック構造のものが、耐熱性、力学物性、取り扱い性等の点で特に好ましい。
【００２１】
（ａ）の重量平均分子量は４万〜５０万の範囲のものが用いられる。分子量が上記範囲より小さすぎる場合は、得られる樹脂組成物の力学物性の低下を招き好ましくない。逆に大きすぎる場合には粘度の上昇が著しくなり、成形加工性が損なわれ好ましくない。
なお、本明細書でいう重量平均分子量とは、ゲルパーミエーションクロマトグラフィー（ＧＰＣ）測定によって求めた標準ポリスチレン換算の重量平均分子量をいう。
【００２２】
測定条件：
ＧＰＣ；ＬＣ  Ｓｏｌｕｔｉｏｎ  （ＳＨＩＭＡＤＺＵ社製）
検出器：示差屈折率計  ＲＩＤ−１０Ａ（ＳＨＩＭＡＤＺＵ社製）
カラム：ＴＳＫｇｅｌＧ４０００Ｈｘｌを２本直列（ＴＯＳＯＨ社製）
ガードカラム：ＴＳＫｇｕａｒｄｃｏｌｕｍｎＨｘｌ−Ｌ（ＴＯＳＯＨ社製）
溶媒：テトラヒドロフラン
温度：４０℃
流速：１ｍｌ／ｍｉｎ
濃度：２ｍｇ／ｍｌ
【００２３】
さらに本発明の組成物においては、前記（ａ）と、イソプレン及び／またはブタジエンに由来する構造単位の３，４−結合単位および１，２−結合単位の含有量が４５％未満のブロック共重合体（ｂ１）及び／または該ブロック共重合体の水素添加物（ｂ２）で構成される（ｂ）との混合物の場合においても、優れた通気性、伸縮性を達成することができる。なお、（ｂ）の重量平均分子量は５万〜４０万の範囲のものが用いられる。
なお、制振性（０℃、３０Ｈｚにおける損失係数ｔａｎδが０．３以上）の観点から、（ａ）と（ｂ）の混合比率は、質量比で１００：０〜３０：７０であることが好ましく、９５：５〜３５：６５であることがより好ましく、９０：１０〜４０：６０であることがさらに好ましい。
【００２４】
＜炭化水素系ゴム用軟化剤（ｃ）＞
本発明の炭化水素系ゴム用軟化剤（ｃ）としては、例えばパラフィン系オイル、ナフテン系オイル、アロマ系オイル等のプロセスオイル、流動パラフィン等が挙げられ、中でもパラフィン系オイル、ナフテン系オイル等のプロセスオイルが好ましい。これらは１種を単独で用いてもよく、２種以上を併用してもよい。
【００２５】
本発明のメッシュ状シートを構成する樹脂組成物においては、前記（ａ）１００質量部、又は（ａ）＋（ｂ）１００質量部に対して、前記炭化水素系ゴム用軟化剤（ｃ）が５〜１５０質量部含有していることが、柔軟性を発現させる点で好ましい。前記炭化水素系ゴム用軟化剤（ｃ）の含有量が５質量部より少ないと、高硬度となり伸縮性が悪くなる。前記炭化水素系ゴム用軟化剤（ｃ）の含有量が１５０質量部より多いと硬度が低過ぎてべたつく問題や、樹脂組成物中における（ａ）の比率が低下し、０℃、３０Ｈｚにおける損失係数ｔａｎδが０．３未満となり、制振性が低下する問題が発生する場合がある。前記（ａ）１００質量部、又は（ａ）及び（ｂ）１００質量部に対する、前記炭化水素系ゴム用軟化剤（ｃ）の配合量はより好ましくは１０〜１２０質量部、さらに好ましくは５０〜１００質量部である。
【００２６】
＜その他の成分＞
本発明のメッシュ状シートを構成する樹脂組成物には、強度や成形性、耐薬品性、耐熱性の改善の目的からさらにポリオレフィン系樹脂（ｄ）を含有させることができる。ポリオレフィン系樹脂（ｄ）としては、プロピレン系重合体、エチレン系重合体等が挙げられる。プロピレン系重合体としては、例えばホモポリプロピレン、ランダムポリプロピレン、ブロックポリプロピレン、アタクチックポリプロピレン、シンジオタクチックポリプロピレン等を使用することができる。中でも、ランダムポリプロピレン、ブロックポリプロピレンを用いるのが好ましい。エチレン系重合体としては、例えば中密度ポリエチレン、低密度ポリエチレン（ＬＤＰＥ）、高密度ポリエチレン（ＨＤＰＥ）等のエチレン単独重合体；エチレン・１−ブテン共重合体、エチレン・１−ヘキセン共重合体、エチレン・１−ヘプテン共重合体、エチレン・１−オクテン共重合体、エチレン・４−メチル−１−ペンテン共重合体、エチレン・１−ノネン共重合体、エチレン・１−デセン共重合体等のエチレン・α−オレフィン共重合体等を使用することができる。
【００２７】
本発明のメッシュ状シートを構成する樹脂組成物においては、前記（ａ）１００質量部、又は（ａ）＋（ｂ）１００質量部に対して、ポリオレフィン系樹脂（ｄ）が５〜７０質量部含有していることが、上記目的を達成する点から好ましく、５〜５０質量部がより好ましい。
【００２８】
また、本発明メッシュ状シートを構成するに用いられる樹脂組成物には、高温での耐圧縮永久歪特性の改善の目的からさらにポリフェニレンエーテル樹脂を含有させることもできる。ここで用いられるポリフェニレンエーテル樹脂は、下記一般式で表される繰り返し単位からなる単独重合体又は、該繰り返し単位を含む共重合体である。
【００２９】
【化１】
2017186535.tif 000002
【００３０】
（式中、Ｒ1、Ｒ2、Ｒ3、及びＲ4はそれぞれ独立に、水素原子、ハロゲン原子又は炭化水素基を表す。）
【００３１】
このポリフェニレンエーテル樹脂としては公知のものを用いることができ、具体的には、ポリ（２，６−ジメチル−１，４−フェニレンエーテル）、ポリ（２−メチル−６−エチル−１，４フェニレンエーテル）、ポリ（２，６−ジフェニル−１，４−フェニレンエーテル）、ポリ（２−メチル−６−フェニル−１，４−フェニレンエーテル）、ポリ（２，６−ジクロロ−１，４−フェニレンエーテル）などが挙げられ、また、２，６−ジメチルフェノールと１価のフェノール類（例えば、２，３，６−トリメチルフェノールや２−メチル−６−ブチルフェノール）との共重合体の如きポリフェニレンエーテル共重合体も用いることができる。なかでも、ポリ（２，６−ジメチル−１，４−フェニレンエーテル）や２，６−ジメチルフェノールと２，３，６−トリメチルフェノールとの共重合体が好ましく、さらに、ポリ（２，６−ジメチル−１，４−フェニレンエーテル）が好ましい。
ポリフェニレンエーテル樹脂は、本発明のメッシュ状シートを構成する樹脂組成物に含まれる上記成分の合計１００質量部に対して、０．０１〜３．０質量部であることが好ましく、０．０５〜１．０質量部であることがより好ましい。
【００３２】
本発明のメッシュ状シートを構成する樹脂組成物は、本発明の効果を著しく損なわない範囲であれば、必要に応じて、粘着付与材を含有させてもよい。粘着付与材としては、従来より粘着性を付与する樹脂として使用されているものを特に制限無く用いることができる。例えば、ガムロジン、トール油ロジン、ウッドロジン、水添ロジン、不均化ロジン、重合ロジン、これらのグリセリンエステル、ペンタエリスリトールエステル等のロジンエステルなどのロジン系樹脂；α−ピネン、β−ピネン、ジペンテンなどを主体とするテルペン樹脂、芳香族変性テルペン樹脂、水添テルペン樹脂、テルペンフェノール樹脂などテルペン系樹脂：（水添）脂肪族系（Ｃ５系）石油樹脂、（水添）芳香族系（Ｃ９系）石油樹脂、（水添）共重合系（Ｃ５−Ｃ９共重合系）石油樹脂、（水添）ジシクロペンタジエン系石油樹脂、脂環式飽和炭化水素など水素添加されていてもよい石油樹脂；ポリα−メチルスチレン、α−メチルスチレン−スチレン共重合体、スチレン系モノマー−脂肪族系モノマー共重合体、スチレン系モノマー−芳香族系モノマー（スチレン系モノマーを除く）共重合体などのスチレン系樹脂；フェノール系樹脂；キシレン樹脂；クマロン−インデン系樹脂等の合成樹脂等が挙げられる。これらの中でも、樹脂組成物の着色抑制の観点から、水添テルペン樹脂、脂環式飽和炭化水素樹脂、（水添）脂肪族系（Ｃ５系）石油樹脂
が好ましい。これらは１種を単独で使用してもよいし、２種以上を併用してもよい。
本発明のメッシュ状シートを構成する樹脂組成物に粘着付与材を含有させる場合、その量はブロック共重合体（ａ）１００質量部に対して、好ましくは１００質量部以下であり、耐熱性の観点からは８０質量部以下であることがより好ましい。
【００３３】
本発明のメッシュ状シートを構成する樹脂組成物は、クレー、珪藻土、シリカ、タルク、硫酸バリウム、炭酸カルシウム、炭酸マグネシウム、金属酸化物、マイカ、グラファイト、水酸化アルミニウムなどのリン片状無機系添加剤、各種の金属粉、木片、ガラス粉、セラミックス粉、粒状あるいは粉末ポリマー等の粒状あるいは粉末状固体充填材、その他の各種の天然または人工の短繊維、長繊維（例えば、わら、毛、ガラスファイバー、金属ファイバー、その他各種のポリマーファイバー等）などを配合することができる。
また、中空フィラー、例えば、ガラスバルーン、シリカバルーンなどの無機中空フィラー、ポリフッ化ビニリデン、ポリフッ化ビニリデン共重合体などからなる有機中空フィラーを配合することにより、軽量化をはかることができる。
【００３４】
本発明のメッシュ状シートを構成する樹脂組成物は、上記の成分の他に、用途に応じて各種のブロッキング防止剤、熱安定剤、酸化防止剤、光安定剤、紫外線吸収剤、滑剤、結晶核剤、発泡剤、着色剤等を含有することも可能である。ここで、酸化防止剤としては、例えば、２,６−ジｔｅｒｔ−ブチル−ｐ−クレゾール、２,６−ジｔｅｒｔ−ブチルフェノール、２,４−ジメチル−６−ｔｅｒｔ−ブチルフェノール、４,４'−ジヒドロキシジフェニル、トリス（２−メチル−４−ヒドロキシ−５−ｔｅｒｔ−ブチルフェニル）ブタン、テトラキス［メチレン−３−（３,５−ジｔｅｒｔ−ブチル−4−ヒドロキシフェニル）プロピオネート］メタン、３,９−ビス｛２−［３−（３−ｔｅｒｔ−ブチル−４−ヒドロキシ−５−メチルフェニル）プロピオニルオキシ］−１,１−ジメチルエチル｝−２,４,８,１０−テトラオキサスピロ−５,５−ウンデカンなどのフェノール系酸化防止剤、ホスファイト系酸化防止剤、チオエーテル系酸化防止剤等を使用することができる。中でもフェノール系酸化防止剤、ホスファイト系酸化防止剤が特に好ましい。酸化防止剤は、本発明の樹脂組成物に含まれる上記成分（ａ）〜（ｄ）の合計１００質量部に対して、０．０１〜３．０質量部であることが好ましく、０．０５〜１．０質量部であることがより好ましい。
【００３５】
＜メッシュ状シート＞
本発明のメッシュ状シートは、不織布状、パンチングシート状など形態は問わないが、通気性と伸長しやすさの点から、開口率が５％〜５０％であることが必要である。開口率が５％より小さいと通気性が悪くなり、かつ伸長時の抵抗が大きくなる。開口率が５０％より大きいとシートの強度が低下し、伸長時に破断する可能性がある。開口率は１０〜５０％が好ましく、２０〜５０％がより好ましい。
【００３６】
＜メッシュ状シートの製造方法＞
本発明のメッシュ状シートを構成する樹脂組成物の製造方法としては、通常の樹脂組成物の製造あるいはゴム組成物の製造に際して用いられる方法が採用でき、単軸押出機、二軸押出機、バンバリーミキサー、加熱ロール、各種ニーダー等の溶融混練機を用いて各成分を均一に混合することにより製造できる。加工機の設定温度は１５０℃〜３００℃の中から任意に選ぶことができる。
【００３７】
このようにして得られる樹脂組成物は、公知の方法を用いて成形することで、メッシュ状シートとなるが、中でも不織布の形態に加工されたメッシュ状シートとすることが好ましい。前記樹脂組成物を不織布の形態に加工する方法としては、湿式法や、乾式法（エアレイ法、カード法など）でウェブを形成し、その後、接着および/または絡合して不織布とする通常の方法があげられる。また、繊維化工程と不織布製造工程を直結して製造する方法としては、スパンボンド法やメルトブローン法などが挙げられる。
【００３８】
本発明のメッシュ状シートは、一般的なシート材料と同様、任意の形状に成形することが可能である。具体的には、シューズの底材やバットのグリップ材などのスポーツ用品、コルセットなどの医療用衣類、ブラジャーなどのインナー類などの用途に適用可能である。
【実施例】
【００３９】
以下、実施例により本発明を具体的に説明するが、本発明はこれらの実施例に何ら限定されるものではない。なお、以下の実施例および比較例の物性評価は、以下に示す方法によって行った。
【００４０】
（１）損失係数（ｔａｎδ）の測定
動的粘弾性測定装置を用いて、下記条件にて測定を実施した。温度が０〜２３℃における損失係数（ｔａｎδ）の値を求めた。
機種：Ｒｈｅｏｇｅｌ−Ｅ４０００
測定法：動的粘弾性率測定（正弦波）
測定モード：温度依存性
チャック：引っ張り
波形：正弦波
サンプル形状：幅４．９０ｍｍ、厚み２．０２ｍｍ、長さ１５ｍｍ
条件：周波数３０Ｈｚ、開始温度１００℃、 ステッフ゜温度２℃、 終了温度２００℃、昇温速度３℃／ｍｉｎ
【００４１】
（２）通気性評価
１０人を対象とし、各シートを腕に装着して３時間後に、下記４段階にて官能評価を実施し、平均値をとった。平均値３以上を合格（○）、３未満を不合格（×）とした。
○４段階評価
４．蒸れない
３．僅かに蒸れる
２．蒸れる
１．かなり蒸れる
【００４２】
（３）伸縮性評価
１０人を対象とし、各シートを伸縮した際の感触を、下記２段階にて官能評価を実施し、２を選択した人数が８人以上の場合は合格（○）、８人未満だった場合は（×）とした。
○２段階評価
２．伸長時の抵抗が小さく、戻りがよい
１．伸長時の抵抗が大きいが戻りがよい、又は伸長時の抵抗が小さいが戻りが悪い、又は伸長時の抵抗が強く戻りも悪い
【００４３】
（４）開口率評価
下記の計算式により、算出した。
開口率＝（目開き÷線と線のピッチ）2×１００
【００４４】
＜実施例１〜１０  及び比較例１〜５＞
二軸押出機（口径４６ｍｍ、Ｌ／Ｄ＝４６）を使用して、下記の各構成成分を表１に示す配合に従って混合した後、１９０℃で溶融混練し、ペレット状の樹脂組成物を得た。これらの樹脂組成物を用い、ノズル温度２９０℃の条件で吐出し、温度２９０℃の加熱空気により細化させながらコンベア上に集積し、メルトブローン不織布を得た。
【００４５】
＜ブロック共重合体（ａ）＞
・成分（ａ−１）
種類：スチレン−イソプレン−スチレン型トリブロック共重合体の水添ブロック共重合体、スチレンの含有量：２０質量％、重量平均分子量９００００、イソプレン及び/またはブタジエンに由来する構造単位の３，４−結合単位および１，２−結合単位の含有量５５％
・成分（ａ−２）
種類：スチレン−イソプレン−スチレン型トリブロック共重合体の水添ブロック共重合体、スチレンの含有量：３２質量％、重量平均分子量２９００００、イソプレン及び/またはブタジエンに由来する構造単位の３，４−結合単位および１，２−結合単位の含有量５５％
・成分（ａ−３）
種類：スチレン−イソプレン−スチレン型トリブロック共重合体、スチレンの含有量：２０質量％、重量平均分子量１２００００、イソプレン及び/またはブタジエンに由来する構造単位の３，４−結合単位および１，２−結合単位の含有量５６％
【００４６】
＜ブロック共重合体（ｂ）＞
・成分（ｂ−１）
種類：スチレン−イソプレン・ブタジエン−スチレン型トリブロック共重合体の水添ブロック共重合体、スチレンの含有量：３０質量％、重量平均分子量２７００００、イソプレン及び/またはブタジエンに由来する構造単位の３，４−結合単位および１，２−結合単位の含有量８％
・成分（ｂ−２）
種類：スチレン−ブタジエン−スチレン型トリブロック共重合体の水添ブロック共重合体、スチレンの含有量：３４質量％、重量平均分子量２６００００、イソプレン及び/またはブタジエンに由来する構造単位の３，４−結合単位および１，２−結合単位の含有量８％  
【００４７】
＜炭化水素系ゴム用軟化剤（ｃ）＞
・成分（ｃ−１）
ダイアナプロセスオイルＰＷ−３８０（商品名）、出光石油化学株式会社製、パラフィン系オイル、動粘度（４０℃）：３８１．６ｍｍ2／ｓ、環分析パラフィン：７３％、環分析ナフテン：２７％、重量平均分子量：１３０４
・成分（ｃ−２）
ダイアナプロセスオイルＰＷ−９０（商品名）、出光石油化学株式会社製、パラフィン系オイル、動粘度（４０℃）：９５．５ｍｍ2／ｓ、環分析パラフィン：７１％、環分析ナフテン：２９％、重量平均分子量：７９０
【００４８】
＜ポリオレフィン系重合体（ｄ）＞
・成分（ｄ−１）
ポリプロピレン：プライムポリプロ  Ｆ２１９ＤＡ（商品名）、株式会社プライムポリマー製、ＭＦＲ（２３０℃）：８．０ｇ／１０分
・成分（ｄ−２）
ポリプロピレン：プライムポリプロ  Ｊ１０８Ｍ（商品名）、株式会社プライムポリマー製、ＭＦＲ（２３０℃）：４５ｇ／１０分
【００４９】
【表１】
2017186535.tif 000003
【００５０】
実施例１〜１０に示すように、（ａ）成分（少なくとも２個のビニル芳香族化合物を主体とする重合体ブロック（Ａ）と少なくとも１個の共役ジエン化合物を主体とする重合体ブロック（Ｂ）とからなるブロック共重合体であって、イソプレン及び/またはブタジエンに由来する構造単位の３，４−結合単位および１,２-結合単位の含有量が４５％以上であるブロック共重合体及び/または該ブロック共重合体の水素添加物）、又は、前記（ａ）成分と（ｂ）成分（少なくとも２個のビニル芳香族化合物を主体とする重合体ブロック（Ａ）と少なくとも１個の共役ジエン化合物を主体とする重合体ブロック（Ｂ）とからなるブロック共重合体であって、イソプレン及び/またはブタジエンに由来する構造単位の３，４−結合単位および１，２−結合単位の含有量が４５％未満であるブロック共重合体及び/または該ブロック共重合体の水素添加物）、および（ｃ）成分（炭化水素系ゴム用軟化剤）を含有した樹脂組成物をメルトブローン不織布化した、開口率が５〜５０％であるメッシュ状シートは、制振性（０℃、３０Ｈｚにおける損失係数（ｔａｎδ）が０．３以上である）と通気性及び伸縮性に優れる。
【００５１】
一方、比較例１のように、（ａ）成分（少なくとも２個のビニル芳香族化合物を主体とする重合体ブロック（Ａ）と少なくとも１個の共役ジエン化合物を主体とする重合体ブロック（Ｂ）とからなるブロック共重合体であって、イソプレン及び/またはブタジエンに由来する構造単位の３,４−結合単位および１,２-結合単位の含有量が４５％以上であるブロック共重合体及び/または該ブロック共重合体の水素添加物）を含有しない場合、該樹脂組成物をメルトブローン不織布化したメッシュ状シートは０℃、３０Ｈｚにおける損失係数（ｔａｎδ）が０．３未満となり、制振性を有しない。比較例２のように、（ｃ）成分（炭化水素系ゴム用軟化剤）を含有しない場合、該樹脂組成物をメルトブローン不織布化したメッシュ状シートは伸縮性が不足していた。比較例３，４のようにシートの開口率が５％未満の場合、通気性と伸縮性が悪い結果となった。比較例５のようにシートの開口率が５０％より大きい場合、伸縮性が悪い結果となった。
【産業上の利用可能性】
【００５２】
本発明のメッシュ状シートは、制振性を有し、かつ通気性と伸縮性に優れる為、人肌に触れたり、人が着用する、日用品・スポーツ用品の手袋、防具、シューズのインナーソールやバットなどのグリップ、医療用品のコルセットやサポーター、車両用の内装材等に有効に使用することができる。
また、他の材料との積層体の１層としての使用も可能である。
【００５３】
以上のとおり、本発明の好適な実施形態を説明したが、本発明の趣旨を逸脱しない範囲で、種々の追加、変更または削除が可能であり、そのようなものも本発明の範囲内に含まれる。